만 곡량 은 , 이하 의 만 곡량 측정 방법 에 의해 평가 된다 . 도 13 , 도 14 에 도시 한 바 와 같이 , 시료 로서 , 각종 구성 의 긴 시트 제품 을 풀어내 어 , 그 반송 방향 ( 길 이 방향 : MD ) 으로 29 . 7 cm 의 크기 로 , 반송 방향 과 직교 하 는 방향 ( 폭 방향 : TD ) 으로 21 . 0 cm 의 크기 로 절단 한 것 을 사용 한다 . 측정 환경 으로서 는 , 온도 23 ℃, 습도 55 ％ RH 로 하 였 다 . 우선 , 시료 를 약 10 초간 정치 시켜 만곡 방향 을 확인 하 였 다 . 만곡 방향 을 확인 하 면 , 도 13 에 도시 한 바 와 같이 , 옆 에서 보 아 아래 로 볼록 형상 으로 만곡 하 도록 하 여 , 평면 판 상 에 정치 한다 . 그리고 , 10 분 후 에 , 평면 판 상면 으로부터 만곡 한 상방 단부 까지 의 높이 ( h ) 를 측정 한다 . 이 높이 ( h ) 를 만 곡량 으로 한다 . 측정 은 , 스테인리스 제 의 긴 부재 ( 또는 디지털 노기스 ) 를 사용 하 여 육안 측정 하 였 다 . 이 형 필름 을 내측 으로 하 여 만곡 하 고 있 는 상태 를 마이너스 컬 이 라 칭하 고 , 이것 과 는 반대 로 이 형 필름 을 외측 으로 하 여 만곡 하 고 있 는 상태 를 플러스 컬 이 라 칭한다 . 만 곡량 측정 의 시료 구성 의 예 를 도 14 에 도시 한다 . 본 발명 의 일례 의 시트 제품 은 , 긴 방향 으로 , 이 형 필름 을 내측 으로 만곡 한다 ( 마이너스 컬 의 시트 제품 ) . 또한 , 다른 일례 의 시트 제품 은 , 이 형 필름 을 외측 으로 만곡 한다 ( 플러스 컬 의 시트 제품 ) . 또한 , 도 14 중 , 연신 PVA 는 , 표 1 의 사양 이 다 . TAC 2 는 , 후지 필름 사제 TD - 80 UL 이 다 . PET ( 폴리에틸렌 테레프탈 레이트 ) 는 미 쯔 비시 폴리에스테르 사제 이 다 . 표면 보호 필름 ( 표면 보호 부재 의 일례 임 ) 은 , 폴리에틸렌 테레프탈 레이트 필름 이 며 두께 가 38 μ m 이 다 . 표면 보호 필름 측 의 점착제 는 , 아크릴 계 점착제 이 며 그 층 두께 는 20 μ m 정도 이 다 . 이 형 필름 은 , 폴리에틸렌 테레프탈 레이트 필름 이 며 두께 가 25 μ m 이 다 .